(57)【要約】【課題】平滑性に優れた発泡化粧シートを低コストで製造する方法を提供することを主な目的とする。【解決手段】基材上に、少なくとも発泡剤含有樹脂層を形成後、前記発泡剤含有樹脂層を樹脂架橋し、次いで樹脂架橋後の発泡剤含有樹脂層を発泡させる発泡化粧シートの製造方法であって、（１）前記発泡剤含有樹脂層は、樹脂成分１００重量部に対して無機粒子を７０重量部以上含有し、且つ、厚さが６０〜２００μｍであり、（２）前記樹脂架橋は、少なくとも前記基材側から前記基材を透過させて発泡剤含有樹脂層に電子線を照射することにより行う、ことを特徴とする製造方法。【選択図】なし【特許請求の範囲】
【請求項１】
基材上に、少なくとも発泡剤含有樹脂層を形成後、前記発泡剤含有樹脂層を樹脂架橋し、次いで樹脂架橋後の発泡剤含有樹脂層を発泡させる発泡化粧シートの製造方法であって、
（１）前記発泡剤含有樹脂層は、樹脂成分１００重量部に対して無機粒子を７０重量部以上含有し、且つ、厚さが６０〜２００μｍであり、
（２）前記樹脂架橋は、少なくとも前記基材側から前記基材を透過させて発泡剤含有樹脂層に電子線を照射することにより行う、
ことを特徴とする製造方法。
【請求項２】
前記発泡剤含有樹脂層は、樹脂成分１００重量部に対して無機粒子を７０〜１３０重量部含有する、請求項１に記載の製造方法。
【請求項３】
前記無機粒子は、炭酸カルシウム、タルク及び二酸化チタンからなる群から選択される少なくとも１種である、請求項１又は２に記載の製造方法。
【請求項４】
更に、前記樹脂層側から前記発泡剤含有樹脂層に電子線を照射する、請求項１〜３のいずれかに記載の製造方法。
【請求項５】
前記電子線は、加速電圧が５０〜３００ｋＶである、請求項１〜４のいずれかに記載の製造方法。
【発明の詳細な説明】
【技術分野】
【０００１】
本発明は、発泡化粧シートの製造方法に関する。
【背景技術】
【０００２】
化粧シートとして、紙質基材等の上に発泡樹脂層を形成してなる発泡化粧シートが知られている（例えば特許文献１）。
【０００３】
従来から、樹脂層側から電子線を照射して発泡剤含有樹脂層を樹脂架橋し、次いで、前記樹脂架橋後の樹脂層を発泡させることにより、発泡樹脂層を形成する方法が知られている。発泡剤含有樹脂層を発泡させるに先立って、樹脂成分を架橋させることにより、発泡倍率を制御したり、発泡セルの均一性を高めることができる。発泡セルが不均一（連泡）である場合、エンボス版を押圧すると、セルが破裂するおそれがある。このようなセルの破裂を防止するためにも、発泡セルを均一にすることは重要である。
【０００４】
発泡化粧シートを低コストで作製することが求められている。例えば、発泡樹脂層中の無機粒子の含有割合を高くすることにより、低コストで発泡化粧シートを作製することができる。これは樹脂量を減らせるからである。
【０００５】
しかしながら、無機粒子の含有割合を高くすると、発泡剤含有樹脂層全体を均一に樹脂架橋することが困難になる。そのため、発泡後、発泡セルが不均一になり、発泡ムラが発生しやすい。
【０００６】
従って、平滑性に優れた発泡化粧シートを低コストで製造する方法の開発が切望されている。
【特許文献１】特開平５−１９２６３５号公報
【発明の開示】
【発明が解決しようとする課題】
【０００７】
従って、本発明は、平滑性に優れた発泡化粧シートを低コストで製造する方法を提供することを主な目的とする。
【課題を解決するための手段】
【０００８】
本発明者は、鋭意研究を重ねた結果、特定の方法により電子線照射を行うことによって、上記課題を解決できることを見出し、本発明を完成するに至った。
【０００９】
即ち、本発明は、下記の発泡化粧シートの製造方法に関する。
１．  基材上に、少なくとも発泡剤含有樹脂層を形成後、前記発泡剤含有樹脂層を樹脂架橋し、次いで樹脂架橋後の発泡剤含有樹脂層を発泡させる発泡化粧シートの製造方法であって、
（１）前記発泡剤含有樹脂層は、樹脂成分１００重量部に対して無機粒子を７０重量部以上含有し、且つ、厚さが６０〜２００μｍであり、
（２）前記樹脂架橋は、少なくとも前記基材側から前記基材を透過させて発泡剤含有樹脂層に電子線を照射することにより行う、
ことを特徴とする製造方法。
２．  前記発泡剤含有樹脂層は、樹脂成分１００重量部に対して無機粒子を７０〜１３０重量部含有する、項１に記載の製造方法。
３．  前記無機粒子は、炭酸カルシウム、タルク及び二酸化チタンからなる群から選択される少なくとも１種である、項１又は２に記載の製造方法。
４．  更に、前記樹脂層側から前記発泡剤含有樹脂層に電子線を照射する、項１〜３のいずれかに記載の製造方法。
５．  前記電子線は、加速電圧が５０〜３００ｋＶである、項１〜４のいずれかに記載の製造方法。
【発明の効果】
【００１０】
本発明の製造方法は、発泡剤含有樹脂層が無機粒子を多量に含む場合（例えば、樹脂成分１００重量部に対して無機粒子を７０重量部以上含有する場合）であっても、好適に前記樹脂層を樹脂架橋することができる。その結果、発泡セルが細かく均一（セル形状が緻密で且つ均一）であり且つ発泡ムラのほとんどない発泡樹脂層を形成することができる。すなわち、本発明の製造方法によれば、平滑性に優れた発泡壁紙を製造することができる。特に、前記発泡樹脂層のセルは細かく均一であるため、エンボス版を押圧することにより発泡セルが破裂することがほとんどない。よって、発泡壁紙のおもて面に凹凸模様を好適に賦型できる。
【００１１】
本発明の製造方法では、発泡剤含有樹脂層に、樹脂成分１００重量部に対して無機粒子を７０重量部以上含有させる。そのため、低コストで発泡化粧シートを作製することができる。
【００１２】
本発明の製造方法によれば、特に、発泡壁紙を好適に製造することができる。
【発明を実施するための最良の形態】
【００１３】
本発明の発泡化粧シートの製造方法は、基材上に、少なくとも発泡剤含有樹脂層を形成後、前記発泡剤含有樹脂層を樹脂架橋し、次いで樹脂架橋後の発泡剤含有樹脂層を発泡させる製造方法であって、
（１）前記発泡剤含有樹脂層は、樹脂成分１００重量部に対して無機粒子を７０重量部以上含有し、且つ、厚さが６０〜２００μｍであり、
（２）前記樹脂架橋は、少なくとも前記基材側から前記基材を透過させて発泡剤含有樹脂層に電子線を照射することにより行う、
ことを特徴とする。
【００１４】
本発明の製造方法によれば、種々の発泡化粧シートを製造できる。例えば、発泡壁紙、クッションフロアー床材、発泡レザー等を製造することができる。
【００１５】
以下、本明細書では、発泡壁紙を製造する場合を代表例として、本発明の製造方法について具体的に説明する。
【００１６】
樹脂層の形成
本発明の製造方法では、前記基材上に、少なくとも発泡剤含有樹脂層を形成する。例えば、前記基材上に、接着層、発泡剤含有樹脂層、及び表面保護層を順に積層する。
【００１７】
（基材）
発泡壁紙を作製する際、基材として、通常、紙質基材を使用する。
【００１８】
紙質基材は、壁紙基材として適した機械強度、耐熱性等を有する限り特に限定されず、繊維質シートが一般に使用できる。
【００１９】
具体的には、繊維質シートの中でも、難燃紙（パルプ主体のシートをスルファミン酸グアニジン、リン酸グアジニン等の難燃剤で処理したもの）；水酸化アルミニウム、水酸化マグネシウム等の無機添加剤を含む無機質紙；上質紙；薄用紙；裏打紙などが挙げられる。
【００２０】
紙質基材の坪量は限定的ではないが、５０〜３００ｇ／ｍ２程度が好ましく、５０〜８０ｇ／ｍ２程度がより好ましい。
【００２１】
（接着層）
紙質基材と発泡剤含有樹脂層との間に、さらに接着層を形成した場合、発泡剤含有樹脂層と紙質基材とをより強固に密着させることができる。
【００２２】
前記接着層を構成する樹脂成分としては、例えばエチレン−酢酸ビニル共重合体（ＥＶＡ）、エチレン−メチルメタクリレート共重合体（ＥＭＭＡ）、エチレン−エチルアクリレート共重合体（ＥＥＡ）、エチレン−メチルアクリレート共重合体（ＥＭＡ）等の少なくとも１種を例示できる。この中でも特に、ＥＶＡが好ましい。
【００２３】
紙質基材との貼り合わせ易さの観点から、接着層のＭＦＲは、発泡剤含有樹脂層の樹脂成分のＭＦＲより大きいほうが好ましい。なお、前記ＭＦＲは、ＪＩＳ  Ｋ  ７２１０（熱可塑性プラスチックの流れ試験方法）記載の試験方法により測定することができる。試験条件は、ＪＩＳ  Ｋ  ６７６０記載の「１９０℃、２１．１８Ｎ（２．１６ｋｇｆ）」採用したものである。
【００２４】
接着層の厚みは限定的ではないが、５〜２０μｍ程度が好ましく、１０〜１５μｍ程度がより好ましい。
【００２５】
（発泡剤含有樹脂層）
発泡剤含有樹脂層は、樹脂成分１００重量部に対して無機粒子を７０重量部以上、好ましくは７０〜１３０重量部、より好ましくは７０〜１００重量部含有する。無機粒子の含有量が、樹脂成分１００重量部に対して７０重量部未満の場合、樹脂成分の使用量が相対的に増加し、コストがかかる。
【００２６】
前記無機粒子としては、無機充填剤及び無機顔料が挙げられる。無機充填剤を用いることにより、目透き抑制効果、表面特性向上効果等が得られる。また、無機顔料を用いることにより、基材の地色を隠蔽することができる。
【００２７】
無機充填剤としては、炭酸カルシウム、タルク、シリカ、水酸化アルミニウム、水酸化マグネシウム、三酸化アンチモン、ホウ酸亜鉛、モリブデン化合物等が例示される。無機顔料としては、二酸化チタン、亜鉛華、カーボンブラック、黒色酸化鉄、黄色酸化鉄、黄鉛、モリブデートオレンジ、カドミウムイエロー、ニッケルチタンイエロー、クロムチタンイエロー、酸化鉄（弁柄）、カドミウムレッド、群青、紺青、コバルトブルー、酸化クロム、コバルトグリーン、アルミニウム粉、ブロンズ粉、雲母チタン、硫化亜鉛等が例示される。これら無機粒子は、１種又は２種以上を併用して用いることができる。特に、無機粒子としては、炭酸カルシウム、タルク及び二酸化チタンからなる群から選択される少なくとも１種が好ましい。炭酸カルシウム及びタルクは安価で汎用性がある。二酸化チタンは、白色性・隠蔽性の点で特に優れている。
【００２８】
発泡剤含有樹脂層を構成する樹脂は限定的ではないが、ポリオレフィン系樹脂が好適である。
【００２９】
ポリオレフィン系樹脂としては、例えば、ポリエチレン、ポリプロピレン、ポリブテン、ポリメチルペンテン、エチレン−プロピレン共重合体、ＥＶＡ、エチレン−アクリル酸共重合体（ＥＡＡ）、ＥＭＭＡ、エチレン−プロピレン−ブテン共重合体、ポリオレフィン系熱可塑性エラストマー等が挙げられる。これらの中でも、ＥＶＡが好ましい。
【００３０】
ＥＶＡを用いる場合には、酢酸ビニル含有量が１０〜２５重量％のものが好ましい。かかる範囲内の酢酸ビニル含有量のＥＶＡを用いる場合には、発泡壁紙に、良好な耐スクラッチ性を付与できる。
【００３１】
発泡剤としては、例えば、ニトロソ化合物、アゾ化合物、スルホニルヒドラジド化合物、アジド化合物等の有機系発泡剤を用いることができる。ニトロソ化合物としては、Ｎ，Ｎ’−ジメチル−Ｎ，Ｎ’−ジニトロソテレフタルアミド、Ｎ，Ｎ’−ジニトロソペンタメチレンテトラミン等を例示できる。アゾ化合物としては、アゾジカルボンアミド（ＡＤＣＡ）、アゾビスイソブチロニトリル、アゾシクロヘキシルニトリル、アゾジアミミノベンゼン、バリウム・アゾジカルボキシレート等を例示できる。スルホニルヒドラジド化合物としては、ベンゼンスルホニルヒドラジド、トルエンスルフォニルヒドラジド、ジフェニルスルホン−３，３’−ジスルホニルヒドラジド等を例示できる。アジド化合物としては、カルシウムアジド、４，４’−ジフェニルジスルホニルアジド、ｐ−トルエンスルホニルアジド等を挙げることができる。これら発泡剤は１種又は２種以上を併用して用いることができる。特に、発泡剤としてＡＤＣＡを用いることが好ましい。
【００３２】
発泡剤の含有量は、本発明の効果を妨げない範囲であればよく、使用する発泡剤の種類等に応じて適宜設定すればよい。例えば、発泡剤としてＡＤＣＡを用いる場合、発泡剤含有樹脂層は、ＡＤＣＡを樹脂成分１００重量部に対して、２．５〜４．５重量部含有することが好ましい。ＡＤＣＡの含有量が樹脂成分１００重量部に対して、２．５重量部以上の場合、目的とする発泡倍率を有する発泡樹脂層を安定的に得やすい。また、エンボス模様を好適に賦型することができる。ＡＤＣＡの含有量が樹脂成分１００重量部に対して４．５重量部以下の場合、エンボス賦型性及び耐光性に優れた発泡壁紙を好適に得ることができる。
【００３３】
前記発泡剤含有樹脂層は、さらに、有機系顔料を含んでいてもよい。有機系顔料としては、例えば、アニリンブラック、ペリレンブラック、アゾ系（アゾレーキ、不溶性アゾ、縮合アゾ）、多環式（イソインドリノン、イソインドリン、キノフタロン、ペリノン、フラバントロン、アントラピリミジン、アントラキノン、キナクリドン、ペリレン、ジケトピロロピロール、ジブロムアンザントロン、ジオキサジン、チオインジゴ、フタロシアニン、インダントロン、ハロゲン化フタロシアニン）等が挙げられる。これらは１種又は２種以上を併用して用いることができる。有機系顔料の使用量は特に限定されず、作製する発泡壁紙の意匠性等を考慮して適宜設定すればよい。
【００３４】
前記発泡剤含有樹脂層は、発泡助剤を更に含有してもよい。発泡助剤としては、特に限定されないが、脂肪酸亜鉛が好ましい。ここで、脂肪酸亜鉛とは、亜鉛と脂肪酸から塩を形成したものをいう。本明細書において、前記脂肪酸亜鉛は、前記無機粒子の概念には含まれない。脂肪酸亜鉛を含有することにより、発泡樹脂層の発泡倍率の変動を効果的に抑制することができる。前記脂肪酸塩亜鉛としては特に限定されないが、炭素数８〜１８の脂肪酸亜鉛を用いることができる。この中でも特に、ステアリン酸亜鉛が好ましい。
【００３５】
前記発泡剤含有樹脂層中の発泡助剤の含有量は、特に限定されず、発泡助剤の種類等に応じて適宜設定すればよい。例えば、発泡助剤として、脂肪酸亜鉛を用いる場合、脂肪酸亜鉛を樹脂成分１００重量部に対して１．５〜３．５重量部含有させることが好ましい。前記脂肪酸亜鉛の含有量が１．５重量部以上の場合、ＡＤＣＡ分解促進効果を十分に発揮し、発泡特性を向上させることができる。その結果、発泡壁紙のエンボス賦型性を向上させることができる。また、より均一なセル形状を得ることができる。脂肪酸亜鉛の含有量が３．５重量部以下の場合、ＡＤＣＡ分解促進効果を適度に抑制することができ、発泡体にエンボス模様を賦型する際にセルが破裂する、発泡壁紙の耐光性が不十分になる等の問題を有効に解決することができる。
【００３６】
発泡剤含有樹脂層の厚さは、６０〜２００μｍ、好ましくは８０〜１２０μｍである。発泡剤含有樹脂層の厚さが６０μｍ未満の場合、得られる発泡壁紙は、壁紙としての機能を果たすことができず実用性に欠ける。発泡剤含有樹脂層の厚さが２００μｍを超える場合、発泡ムラが生じるおそれがある。
【００３７】
（表面保護層）
表面保護層を構成する樹脂は、エチレン−メタクリル酸共重合体（ＥＭＡＡ）が好ましい。ＥＭＡＡを樹脂成分とすることにより、発泡壁紙の耐スクラッチ性を向上させることができる。ＥＭＡＡの含有量は７０〜１００重量％が好ましい。
【００３８】
表面保護層は、本発明の効果を妨げない範囲であれば、ＥＭＡＡ以外にも、水添石油樹脂、ＥＶＡ等の樹脂を含んでいてもよい。また、表面保護層は、アクリレートモノマー、オリゴマー等の添加剤をさらに含有していてもよい。
【００３９】
表面保護層の厚みは限定的ではないが、５〜３０μｍ程度が好ましく、１０〜２０μｍ程度がより好ましい。
【００４０】
（基材上に樹脂層を形成する方法）
基材（紙質基材）上に、前記接着層、発泡剤含有樹脂層、及び表面保護層を順に形成する方法は特に限定されない。例えば、接着層を形成するための組成物、発泡剤含有樹脂層を形成するための組成物、及び表面保護層を形成するための組成物を各々別個のシリンダーに入れて、紙質基材上に同時に押し出し成形することにより製造できる。
【００４１】
樹脂架橋処理
本発明の製造方法では、前記発泡剤含有樹脂層を樹脂架橋する。発泡剤含有樹脂層を発泡させるに先立って、発泡剤含有樹脂層を樹脂架橋することにより、発泡倍率を好適に制御することができる。
【００４２】
前記樹脂架橋は、少なくとも前記基材側から前記基材を透過させて発泡剤含有樹脂層に電子線を照射することにより行う。従来のように、前記樹脂層側から発泡剤含有樹脂層に電子線照射を行う場合、発泡剤含有樹脂層が多量の無機粒子を含むと、前記発泡剤含有樹脂層を十分に樹脂架橋することができない。そのため、セル形状・大きさが不均一な発泡セルが形成され、発泡ムラが生じるおそれがある。
【００４３】
電子線照射は、例えば、公知の電子線照射装置から電子線を照射することにより行う。
【００４４】
電子線の加速電圧は、発泡剤含有樹脂層の厚みに応じて適宜設定される。厚さが６０〜２００μｍの発泡剤含有樹脂層を樹脂架橋する場合の加速電圧は、５０〜３００ｋＶが好ましく、１５０〜３００ｋＶがより好ましい。加速電圧が５０〜３００ｋＶの場合、有害なＸ線の発生を効果的に防止しつつ、十分に発泡剤含有樹脂層を樹脂架橋することができる。
【００４５】
電子線の照射量は、１０〜７０ｋＧｙが好ましく、３０〜５０ｋＧｙがより好ましい。かかる照射量であれば、発泡樹脂層の柔軟性を損なわずに樹脂成分を十分に架橋でき、優れた耐磨耗性や耐スクラッチ性を発揮する。また、かかる照射量があれば、例えば、発泡樹脂層を沸騰水に浸漬した場合でも、実質的に収縮しない程度となる。
【００４６】
基材側からの電子線照射に加え、さらに、前記発泡剤含有樹脂層側（基材と反対側）から前記発泡剤含有樹脂層に電子線を照射してもよい。紙質基材側からの電子線照射と、前記樹脂層側からの電子線照射を併用することにより、より確実に発泡剤含有樹脂層を樹脂架橋でき、セル形状が緻密で均一な発泡樹脂層を形成できる。
【００４７】
前記樹脂層側からの電子線照射は、前記紙質基材側から電子線を照射する前に行ってもよく、前記紙質基材側から電子線を照射した後に行ってもよい。特に、前記紙質基材側から電子線照射を行った後、前記樹脂層側から電子線照射を行うことが好ましい。前記紙質基材側から電子線照射を行った後、前記樹脂層側から電子線照射を行うことによりセル形状がより緻密な発泡樹脂層を形成することができる。前記樹脂層側からの電子線照射は、前記紙質基材側からの電子線照射と同時に行ってもよい。
【００４８】
前記樹脂層側から電子線照射する際の加速電圧及び照射量は、表面保護層の厚み等に応じて適宜設定すればよい。例えば、表面保護層の厚みが１０〜２０μｍで、発泡剤含有樹脂層の厚みが６０〜２００μｍの場合、加速電圧は、５０〜３００ｋＶが好ましく、１２５〜２００ｋＶがより好ましい。照射量は、上記と同様の範囲である。
【００４９】
なお、前記表面保護層を樹脂架橋してもよい。例えば、前記樹脂層側から電子線を照射することにより、表面保護層を樹脂架橋することができる。表面保護層を樹脂架橋することにより、耐スクラッチ性に優れた発泡壁紙を得ることができる。表面保護層を樹脂架橋する場合の加速電圧は、５０〜２００ｋＶが好ましく、１５０〜２００ｋＶがより好ましい。照射量は、１０〜７０ｋＧｙが好ましく、３０〜５０ｋＧｙがより好ましい。
【００５０】
発泡処理
前記樹脂架橋後の発泡剤含有樹脂層を発泡させる。具体的には、前記樹脂層を熱処理することにより発泡させる。これにより、発泡樹脂層を形成する。熱処理条件は限定的ではなく、発泡剤の種類に応じて適宜設定できるが、通常は１６０〜３００℃程度が好ましく、２２０〜２４０℃程度がより好ましい。熱処理時間は限定されず、熱処理温度に応じて適宜設定できるが、通常は２０〜６０秒程度が好ましく、２５〜４０秒程度がより好ましい。熱処理には、例えば、公知の発泡炉が利用できる。
【００５１】
発泡樹脂層の発泡倍率（未発泡樹脂層からみた倍率）は、特に限定されないが、通常４倍以上、好ましくは４〜８倍程度である。発泡倍率が低すぎると優れた外観意匠を付与し難い。また、発泡倍率が高すぎると発泡樹脂層が機械的に弱くなり、耐スクラッチ性が低下しやすい。
発泡樹脂層の厚みは限定的ではないが、４００〜１０００μｍ程度が好ましく、５００〜８００μｍ程度がより好ましい。
【００５２】
エンボス加工
発泡壁紙のおもて面には、エンボス加工による凹凸模様を付してもよい。
【００５３】
エンボス模様は、例えば、公知のエンボス版により付与できる。例えば、発泡樹脂層のおもて面を加熱軟化後、エンボス版を押圧することにより所望のエンボス模様を賦型できる。エンボス模様としては、木目板導管溝、石板表面凹凸、布表面テクスチャア、梨地、砂目、ヘアライン、万線条溝等がある。
【実施例】
【００５４】
以下に実施例及び比較例を示して本発明を具体的に説明する。但し、本発明は実施例に限定されない。
【００５５】
試験例１（平滑性）
発泡樹脂層表面の平滑性を肉眼観察により確認した。発泡ムラがなく、発泡セルが細かく均一であるものを○、多少の発泡ムラが見られるものを△、発泡ムラが多く見られるものを×と評価した。
【００５６】
試験例２（セル形状）
発泡樹脂層断面のセル形状を肉眼観察により確認した。セル形状が緻密であり、連泡がないものを○、セル形状が緻密ではないが、連泡が少ないものを△、セル形状が緻密でなく且つ連泡が多いものを×と評価した。
【００５７】
実施例１
発泡剤含有樹脂層を形成するために、下記表１に記載の成分を含む組成物を用意した。
【００５８】
【表１】
2008246792.tif 000002
【００５９】
上記組成物を溶融し、発泡剤含有樹脂層を厚み１１０μｍの紙質基材（坪量７０ｇ／ｍ２）上に積層した（発泡剤含有樹脂層の厚み：１００μｍ）。
【００６０】
その後、得られた積層体の紙質基材側から電子線（加速電圧：１５０ｋＶ、照射量：３０ｋＧｙ）を照射して、発泡剤含有樹脂層に含まれるＥＶＡを架橋させた。
【００６１】
そして、前記積層体をギアオーブン中、２２０℃で３０秒間加熱した。これにより、発泡剤が分解し、発泡剤含有樹脂層を発泡樹脂層とした。
【００６２】
以上の過程を経て、発泡壁紙を作製した。
【００６３】
発泡樹脂層表面の平滑性、及び発泡樹脂層断面のセル形状に関する評価結果を表２に示す。
【００６４】
実施例２
得られた積層体の紙質基材側から電子線（加速電圧：１５０ｋＶ、照射量：３０ｋＧｙ）を照射した後、さらに、積層体の樹脂層側から電子線（加速電圧：１５０ｋＶ、照射量：３０ｋＧｙ）を照射することにより、発泡剤含有樹脂層に含まれるＥＶＡを架橋させる以外は実施例１と同様の方法により、発泡壁紙を作製した。
【００６５】
発泡樹脂層表面の平滑性、及び発泡樹脂層断面のセル形状に関する評価結果を表２に示す。
【００６６】
比較例１
得られた積層体の樹脂層側から電子線を照射する以外は、実施例１と同様の方法により発泡壁紙を作製した。
【００６７】
発泡樹脂層表面の平滑性、及び発泡樹脂層断面のセル形状に関する評価結果を表２に示す。
【００６８】
【表２】
2008246792.tif 000003
【００６９】
参考例１
炭酸カルシウムの含有量を４０重量部（無機粒子の含有量６０重量部）とする以外は実施例１と同様の方法により発泡壁紙を製造した。
【００７０】
発泡樹脂層表面の平滑性、及び発泡樹脂層断面のセル形状に関する評価結果を表３に示す。
【００７１】
参考例２
炭酸カルシウムの含有量を４０重量部（無機粒子の含有量６０重量部）とする以外は実施例２と同様の方法により発泡壁紙を製造した。
【００７２】
発泡樹脂層表面の平滑性、及び発泡樹脂層断面のセル形状に関する評価結果を表３に示す。
【００７３】
比較参考例１
炭酸カルシウムの含有量を４０重量部（無機粒子の含有量６０重量部）とする以外は比較例１と同様の方法により発泡壁紙を製造した。
【００７４】
発泡樹脂層表面の平滑性、及び発泡樹脂層断面のセル形状に関する評価結果を表３に示す。
【００７５】
【表３】
2008246792.tif 000004
【００７６】
実施例３
加速電圧を１７５ｋＶとする以外は、実施例１と同様の方法により、発泡壁紙を作製した。
【００７７】
発泡樹脂層表面の平滑性、及び発泡樹脂層断面のセル形状に関する評価結果を表４に示す。
【００７８】
実施例４
得られた積層体の紙質基材側から電子線（加速電圧：１７５ｋＶ、照射量：３０ｋＧｙ）を照射した後、さらに、積層体の樹脂層側から電子線（加速電圧：１７５ｋＶ、照射量：３０ｋＧｙ）を照射することにより、発泡剤含有樹脂層に含まれるＥＶＡを架橋させる以外は実施例１と同様の方法により、発泡壁紙を作製した。
【００７９】
発泡樹脂層表面の平滑性、及び発泡樹脂層断面のセル形状に関する評価結果を表４に示す。
【００８０】
比較例２
得られた積層体の樹脂層側から電子線を照射する以外は、実施例３と同様の方法により発泡壁紙を作製した。
【００８１】
発泡樹脂層表面の平滑性、及び発泡樹脂層断面のセル形状に関する評価結果を表４に示す。
【００８２】
【表４】
2008246792.tif 000005
【００８３】
参考例３
炭酸カルシウムの含有量を４０重量部（無機粒子の含有量６０重量部）とする以外は実施例３と同様の方法により発泡壁紙を製造した。
【００８４】
発泡樹脂層表面の平滑性、及び発泡樹脂層断面のセル形状に関する評価結果を表５に示す。
【００８５】
比較参考例２
炭酸カルシウムの含有量を４０重量部（無機粒子の含有量６０重量部）とする以外は比較例２と同様の方法により発泡壁紙を製造した。
【００８６】
発泡樹脂層表面の平滑性、及び発泡樹脂層断面のセル形状に関する評価結果を表５に示す。
【００８７】
【表５】
2008246792.tif 000006
【００８８】
実施例５
加速電圧を２００ｋＶとする以外は、実施例１と同様の方法により、発泡壁紙を作製した。
【００８９】
発泡樹脂層表面の平滑性、及び発泡樹脂層断面のセル形状に関する評価結果を表６に示す。
【００９０】
比較例３
得られた積層体の樹脂層側から電子線を照射する以外は、実施例５と同様の方法により発泡壁紙を作製した。
発泡樹脂層表面の平滑性、及び発泡樹脂層断面のセル形状に関する評価結果を表６に示す。
【００９１】
【表６】
2008246792.tif 000007
【００９２】
参考例４
炭酸カルシウムの含有量を４０重量部（無機粒子の含有量６０重量部）とする以外は実施例５と同様の方法により発泡壁紙を製造した。
【００９３】
発泡樹脂層表面の平滑性、及び発泡樹脂層断面のセル形状に関する評価結果を表７に示す。
【００９４】
比較参考例３
炭酸カルシウムの含有量を４０重量部（無機粒子の含有量６０重量部）とする以外は比較例３と同様の方法により発泡壁紙を製造した。
【００９５】
発泡樹脂層表面の平滑性、及び発泡樹脂層断面のセル形状に関する評価結果を表７に示す。
【００９６】
【表７】
2008246792.tif 000008
【００９７】
実施例６
発泡剤含有樹脂層を形成するために、下記表８に記載の成分を含む組成物を用意した。
【００９８】
【表８】
2008246792.tif 000009
【００９９】
表面保護層を形成するために、ＥＭＡＡ（製品名「ニュクレルＮ１５６０」、ＭＦＲ：６０ｇ／１０分、ＭＡ含有量：１５重量％、三井・デュポンポリケミカル製）を１００重量部用意した。
【０１００】
接着層を形成するために、ＥＶＡ（製品名「エバフレックスＥＶ１５０」、ＭＦＲ：３０ｇ／１０分、ＶＡ含有量：３３重量％、三井・デュポンポリケミカル製）を１００重量部用意した。
【０１０１】
上記樹脂及び樹脂含有組成物を溶融し、３種３層マルチマニホールドＴダイ押出し機を用いて、厚み１１０μｍの紙質基材（坪量７０ｇ／ｍ２）上に３層同時押出し積層した。前記３層同時押出し積層は、紙質基材と接着層とが接するように、接着層／発泡剤含有樹脂層／表面保護層の順に積層した。各層の厚みは、前記の順に１０μｍ／１００μｍ／１０μｍとした。なお、このＴダイ押出し機において、非発泡樹脂層形成用シリンダー、発泡剤含有樹脂層形成用シリンダー及び接着層形成用シリンダーの温度は、それぞれ１３５℃、１１５℃、１００℃とした。また、ダイス温度は、すべて１２０℃とした。
【０１０２】
その後、得られた積層体の紙質基材側から電子線（２００ｋＶ、３０ｋＧｙ）を照射して、発泡剤含有樹脂層に含まれるＥＶＡを架橋させた。
【０１０３】
そして、前記積層体をギアオーブン中、２００℃で２５〜３８秒間加熱した。これにより、発泡剤が分解し、発泡剤含有樹脂層を発泡樹脂層とした。
【０１０４】
以上の過程を経て、発泡壁紙を作製した。
【０１０５】
得られた発泡壁紙の発泡樹脂層表面の写真及び発泡樹脂層の断面の写真を図１に示す。
【０１０６】
また、発泡樹脂層表面の平滑性、及び発泡樹脂層断面のセル形状に関する評価結果を表９に示す。
【０１０７】
実施例７
得られた積層体の紙質基材側から電子線（１５０ｋＶ、３０ｋＧｙ）を照射した後、さらに、積層体の樹脂層側から電子線（１５０ｋＶ、３０ｋＧｙ）を照射することにより、発泡剤含有樹脂層に含まれるＥＶＡを架橋させる以外は実施例６と同様の方法により、発泡壁紙を作製した。
【０１０８】
得られた発泡壁紙の発泡樹脂層表面の写真及び発泡樹脂層の断面の写真を図２に示す。
【０１０９】
また、発泡樹脂層表面の平滑性、及び発泡樹脂層断面のセル形状に関する評価結果を表９に示す。
【０１１０】
比較例４
得られた積層体の樹脂層側から電子線を照射する以外は、実施例６と同様の方法により発泡壁紙を作製した。
【０１１１】
得られた発泡壁紙の発泡樹脂層表面の写真及び発泡樹脂層の断面の写真を図３に示す。
【０１１２】
また、発泡樹脂層表面の平滑性、及び発泡樹脂層断面のセル形状に関する評価結果を表９に示す。
【０１１３】
【表９】
2008246792.tif 000010
【図面の簡単な説明】
【０１１４】
【図１】図１は、実施例６にて得られた発泡壁紙の発泡樹脂層表面の写真及び発泡樹脂層の断面の写真を示す。
【図２】図２は、実施例７にて得られた発泡壁紙の発泡樹脂層表面の写真及び発泡樹脂層の断面の写真を示す。
【図３】図３は、比較例４にて得られた発泡壁紙の発泡樹脂層表面の写真及び発泡樹脂層の断面の写真を示す。
【図１】
2008246792.tif 000011
【図２】
2008246792.tif 000012
【図３】
2008246792.tif 000013